(57)【要約】【課題】  本願発明は、経済的且つ有効な用法において、室内の空気汚染物質及び臭い成分を減少させることを目的とする。【解決手段】  本願発明は、部屋の床、壁又は天井に配置され固定される床、壁又は天井用パネル（２）又は小板において、前記パネル（２）又は小板が、空気汚染物質及び／若しくは臭気物質減少効果を有する少なくとも一つの活性成分を含むことにある。【選択図】    図１
2009512795.tif 000002
【特許請求の範囲】
【請求項１】
部屋の床、壁又は天井に配置され固定される床、壁又は天井用パネル（２）又は小板において、
前記パネル（２）又は小板が、空気汚染物質及び／若しくは臭気物質減少効果を有する少なくとも一つの活性成分を含むことを特徴とする床、壁又は天井用パネル又は小板。
【請求項２】
コートされたベース材料（４）を具備し、且つ前記活性成分が、ベース材料（４）のコーティング部（６）に導入されることを特徴とする請求項１記載のパネル又は小板。
【請求項３】
前記ベース材料（４）の表側及び／若しくは裏側は、活性成分を含むコーティング部（６）でコートされることを特徴とする請求項１又は２記載のパネル又は小板。
【請求項４】
前記表側及び／若しくは裏側は、外側縁領域においてのみコートされ、細長い形状のコーティング部が、前記パネル（２）又は小板の縁部に沿って延出するように設けられることを特徴とする請求項１〜３のいずれか１つに記載のパネル又は小板。
【請求項５】
活性成分を含むコーティング部（６）は、前記パネル又は小板の少なくとも一つの側面に設けられることを特徴とする請求項１〜４のいずれか１つに記載のパネル又は小板。
【請求項６】
前記表側（７）は、その表面の一部でコートされることを特徴とする請求項１〜５のいずれか１つに記載のパネル又は小板。
【請求項７】
前記ベース材料（４）の表側及び／若しくは裏側はコートされず、すべての側面側がコートされることを特徴とする請求項１〜６のいずれか１つに記載のパネル又は小板。
【請求項８】
前記コーティング部（６）は、０．０１ｍｍから１ｍｍ、好ましくは０．０５ｍｍ〜０．５ｍｍの層厚を有することを特徴とする請求項１〜７のいずれか１つに記載のパネル又は小板。
【請求項９】
前記コーティング部（６）は、１重量％〜１０重量％、好ましくは２重量％〜５重量％の濃度の活性成分を含むことを特徴とする請求項１〜８のいずれか１つに記載のパネル又は小板。
【請求項１０】
前記コーティング部（６）は、活性成分を含むキャリヤ物質、好ましくはペンキ顔料及び／若しくはコランダムを含むことを特徴とする請求項１〜９のいずれか１つに記載のパネル又は小板。
【請求項１１】
前記キャリヤ物質は、活性成分を覆い、且つ／又は活性成分を分散させることを特徴とする請求項１〜１０のいずれか１つに記載のパネル又は小板。
【請求項１２】
樹脂コーティング、特にメラミンコーティング及び／若しくはペンキコーティング及び／若しくはグレージング及び／若しくはペーパコーティング及び／若しくはホイルコーティングが、コーティング部（６）として設けられることを特徴とする請求項１〜１１のいずれか１つに記載のパネル又は小板。
【請求項１３】
前記コーティング部（６）は、ベース材料（４）上にスプレー又はプレスにより形成されることを特徴とする請求項１〜１２のいずれか１つに記載のパネル又は小板。
【請求項１４】
前記ベース材料（４）は、層形成ケア生成品及び／若しくは含浸物を含むこと、及び活性成分は、前記ケア生成品及び／若しくは含浸物に導入されることを特徴とする請求項１〜１３のいずれか１つに記載のパネル又は小板。
【請求項１５】
前記活性成分は、前記ベース材料（４）に導入されることを特徴とする請求項１〜１４のいずれか１つに記載のパネル又は小板。
【請求項１６】
前記ベース材料（４）は、１重量％〜１０重量％、好ましくは２重量％〜５重量％の濃度の活性成分を含むことを特徴とする請求項１〜１５のいずれか１つに記載のパネル又は小板。
【請求項１７】
前記ベース材料（４）は、異なる材料からなる少なくとも２つの層（５）を有し、前記活性成分は、前記ベース材料（４）の少なくとも１つの層（５）に導入されることを特徴とする請求項１〜１６のいずれか１つに記載のパネル又は小板。
【請求項１８】
前記活性成分は、前記ベース材料（４）の断熱及び／若しくは防音層、好ましくはベルトマットに導入されることを特徴とすることを特徴とする請求項１〜１７のいずれか１つにパネル又は小板。
【請求項１９】
前記断熱及び／若しくは防音層は、パネル又は小板の室内側から離れた側の面の基板層として設けられることを特徴とする請求項１〜１８のいずれか１つに記載のパネル又は小板。
【請求項２０】
前記層（５）の層厚は、０．５ｍｍ〜５ｍｍ、好ましくは１ｍｍ〜２ｍｍであることを特徴とする請求項１〜１９のいずれか１つに記載のパネル又は小板。
【請求項２１】
活性成分は、液体又は粉末形状で導入されることを特徴とする請求項１〜２０のいずれか１つに記載のパネル又は小板。
【請求項２２】
前記活性成分は、前記コーティング部（６）、前記層（５）又はベース材料（４）に散布により、スプレーにより又はロールにより導入されることを特徴とする請求項１〜２１のいずれか１つに記載のパネル又は小板。
【請求項２３】
活性成分を含む前記コーティング部（６）又は活性成分を含む層（５）は、前記パネル又は小板の室内に面する側及び／若しくはその裏面に設けられることを特徴とする請求項１〜２２のいずれか１つに記載のパネル又は小板。
【請求項２４】
活性成分として、触媒、好ましくは二酸化チタン、且つ／又は吸着剤、好ましくは活性炭及び／若しくはゼオライト及び／若しくはシリカゲル、且つ／又は反応性タンパク含有物質、好ましくはケラチン及び／若しくは動物毛繊維、好ましくは羊毛繊維が設けられることを特徴とする請求項１〜２３のいずれか１つに記載のパネル又は小板。
【請求項２５】
空気汚染物質及び／若しくは臭気物質減少効果を有する少なくとも１つの活性成分を有する床、壁若しくは天井パネル（２）又は小板の表面又は表面処理のためのケア生成品において、層形成方法において前記パネル（２）又は小板に付加されることを特徴とするケア生成品。
【請求項２６】
床、壁若しくは天井パネル（２）又は小板の下方且つ／又は家具の下方又は背後に配置される基板材料として設計され、巻き取り可能なマットにおいて、前記マットは、空気汚染物質及び／若しくは臭気成分減少効果を有する少なくとも１つの活性成分を含むことを特徴とするマット。
【発明の詳細な説明】
【技術分野】
【０００１】
本発明は、部屋の床、壁又は天井に配置され及び／若しくは固定される床、壁又は天井用パネルに関する。さらに、本発明は、対応する小板に関し、同様にパネル又は小板のためのケアー用品に関する。最後に、本発明は、マット、特に巻き取り可能なものに関する。
【背景技術】
【０００２】
室内の汚染物質は、特に重要な意味を有するようになり、特に省エネルギーの領域における改善の結果として、空気交換の割合の著しい減少を達成できる。たとえば、汚染物質は、木材材料、特にチップボード、煙草の煙、寄せ木張り床のシーラント、塗料及びワニス、接着剤、断熱材及び壁紙に含まれる。特に換気が十分でない場合、構造物質によって放出される汚染物質は、健康を危険にする副作用を生じる。特に構造物質及び家具調度品から発散する形式の汚染物質は、頭痛、目の刺激、さらには呼吸系の病気を生じる。さらに、不快で不安にさせるように、人に知覚される臭い成分が、室内に放出される場合がある。
【０００３】
室内空気の汚染物質及び臭い成分の濃度を減少させるために、汚染された構造物質は、長期間の効果が約束されると共に、かなりの費用によって排除される。さらに、汚染物質及び／若しくは臭い成分を発生させる構造材料が、それらをコーティング又は覆うことによって汚染物質を放出しないようにすることが可能である。それにもかかわらず、ここで使用されるコーティングは、コーティングの有効な寿命を制限する劣化や飽和過程になりやすい。さらに、部屋の気候条件がコーティングによって望まない状態になるという危険がある。
【０００４】
上述した問題は、古い建物において起こるだけではなく、新しい建物でも同様に起こることがある。その上、室内空気の汚染物質及び臭い物質は、たとえば料理中又は喫煙中に、部屋にいる人によって放出される。
【発明の開示】
【発明が解決しようとする課題】
【０００５】
本願発明の目的は、上述した不具合なしに、経済的且つ有効な用法において、室内の空気汚染物質及び臭い成分を減少させることにある。
【課題を解決するための手段】
【０００６】
上述した目的は、パネル又は小板が、空気汚染物質及び／若しくは臭い物質減少効果を有する少なくとも一つの活性成分を有することにおいて、最初に記載された種類の床、壁又は天井パネル又は小板において達成される。本願発明によれば、最初、室内の床、室内の壁に、又は室内の天井を直接覆い又は配置されるために設けられるスラブ又は小板状固体構造を使用することが可能である。原則として、ここでは、建物又は家具シートは、大変堅いベース材料を有するスラブと釣り合うように設計される。そして建物又は家具スラブは、少なくとも一つの空気汚染物質及び／若しくは臭い成分減少効果を有する活性成分を有する。その上、床、壁又は天井パネル又は小板の例において記載されるすべての特徴は、汚染物質を減少させる効果を有するここで示される別の構成材料に設けられ、本発明によって具備される。
【０００７】
さらに、前記パネルは、最終消費者のための販売可能な（最終）状態の平板形状の構成要素又はいわゆる半仕上げ生成品、言い換えると加工されない又は部分的にのみ加工された構成要素である。また、同じものが、本願発明に係る小板にももちろん適用される。その上、本願発明のパネル又は小板は、たとえ建物の外側領域で空気汚染物質及び／若しくは臭い成分を減少する効果を有するパネル又は小板も可能であるとしても、室内でしようされる構成要素であることが好ましい。
【０００８】
付随的に、本願発明は、床、壁又は天井パネルに限定されない。容易に理解されるように、本願発明による特徴及び利点は、建物又は家具ボード、ドライ壁又は石膏繊維スラブ、特にＨＤＦ、ＭＤＦ、ＯＳＢボード又はチップボード、はめ込み式カーペット、織物フローリング及び壁紙等のような他の構造材料において実現することができる。それゆえに、床、壁又は天井パネル又は小板の例を使用して記載された下記の特徴のすべては、同様に上述された他の構成材料において利益的に提供され、且つ本願発明によって具備されるものである。
【０００９】
本願発明に係るパネル又は本願発明に係る小板に関して、室内の有害物質又は臭気を減少させるための付加的な薬剤又は装置を使用する必要なしに、室内の有害又は臭気物質を減少させることが、簡単で費用のかからない方法において可能である。さらに、本願発明に係る種類のパネル及び小板は、簡単な方法において且つ少ない追加費用で製造することができるものである。
【００１０】
結果として、パネル及び小板に関する本願発明は、室内の有害物質の濃度を検証させるために初めて直接的に使用されるパネル及び小板のようなスラブ−及び小板形状の構造材料に関する応用の新しい領域を開発する。パネル及び小板は、たとえば、室内の再浄化且つ新しい建物の建築の両方に関して部屋の内部覆いにおいて使用される。活性成分の有効性は、他の物質の間で、室内空気の有害物質の濃度に依存し、活性成分の有効範囲と共にそれらの密度に依存する。たとえば空気よりも軽い汚染物質が、床領域から上昇して、天井領域の本願発明に係るパネル又は小板を直撃し、室内空気の汚染物質の濃度を減少させることが可能となる。本願発明に係るパネル又は小板が、室内の床、壁又は天井に使用された場合、汚染物質は、特に高いレベルの有効性で減少されるものである。
【００１１】
特に本願発明の好ましい例によれば、パネル又は小板は、コートされたベース材料を有すること且つ活性成分はベース材料に一体化されることが提供される。本願発明に関して、「コート」という言葉は、活性成分を有するコートされたベース材料の層構成要素として理解されるべきである。たとえば、活性成分は、層のコーティングの別の構成要素と共にベース材料のコーティング加工においてベース材料上に塗布される。これは、本願発明に係るパネル又は小板の簡単な費用がかからない製造を可能にする。しかしながら、原則として、ベース材料は、独立したコーティング加工において純粋な活性成分でコートされる。コートされた表面及び／若しくは導入される活性成分の量によって、小板及び部屋の側面のみが適切にコートされることですでに十分である。原則的に、できるだけ大きい付着効果を確保するために、部屋のすべてのパネル及び小板をコートすることも可能である。
【００１２】
ベース材料の表側及び／若しくは裏側は、活性成分を含むコーティング部でコートされることが望ましい。コーティング部は、ここでは全表面にわたって提供されることが可能である。しかしながら、驚くべきことに、コーティング部がすべての領域でなくても、臭気物質及び汚染物質の減少に等しく影響を与えることができることが、本願発明に関して測定された。活性成分と除去されるべき汚染物質によって、その全体表面にわたってコートされるベース材料の所定の領域は、ベース材料の他の領域よりも除去においてより大きな影響を与える。これは、完全な驚きとなり、本願発明に関する発見であった。それ故に、本願発明の基本的概念は、パネル又は小板の領域のみに空気汚染物質及び臭気物質減少コーティング部を提供すると共に、汚染物質及び臭気物質の除去が、高いレベルの有効性がすべて同じであることを確保することである。さらに、本願発明は、特に触媒分解作用過程において、たとえば表側及び／若しくは裏側及び／若しくは側面側の一部表面のみをコーティングすることが、関連した汚染物質及び臭気物質の除去の十分に高い比率を確保するために十分であるという洞察に基づくものである。その部分的表面コーティングに関して、本願発明は、活性成分の低い消費率及びコーティングの低い出費によって特徴づけられる。
【００１３】
本願発明の好ましい例において、表側及び／若しくは裏側は、角近くのの外側領域においてのみコートされると共に、パネル又は小板の縁に沿った条片形状のコーティングを提供することが可能であることが望ましい。これに関して、本願発明は、基板及び／若しくはパネル又は小板からの空気汚染物質及び臭気物質の放出が、近接するパネル又は小板の接合領域においてより強烈に生じるという洞察に基づいている。
【００１４】
したがって、高い沈着速度が、縁及び結合の領域で達成されるために必要である。本願発明の別の例において、活性成分を有するコーティング部は、パネル又は小板の少なくとも一つの側面側に設けられることが提供される。「側面側」という文言は、パネル又は小板の縦及び横側の両方を含む上位概念の文言であると理解される。結果として、床及び／若しくはパネル又は小板から結合領域において放出される汚染物質及び臭気物質は、減少される。場合によってパネル又は小板から横方向に放出される汚染物質及び臭気物質は、前記側面側をコートすることによって減少させることが可能である。たとえば木材材料から製造されたパネル又は小板のすべての側面側の連続したコーティングについて、パネル又は小板の全（縁）シールが達成されるので、汚染物質又は臭気物質は、パネル又は小板から逃げられない。前記側面側が、特に表側及び下側縁の領域において、その表面の一部にわたってのみコートされることが提供される。
【００１５】
特に本願発明の費用効果の高い例において、パネル又は小板の側面側のみが、活性成分を含むコーティング部でコートされること、表側及び／若しくは裏側が活性成分でコートされないことが提供される。好ましくはすべての側面側のコーティングの結果として、表側及び／若しくは裏側のコーティングは、汚染物質及び臭気物質の高い沈着速度を確保するために必要でないといえる。これは、本願発明に係るパネル又は小板の製造コストの低減に貢献する。
【００１６】
前記活性成分を含むコーティング部は、０．０１ｍｍ〜２ｍｍ、特には０．０５ｍｍ〜０．５ｍｍの層厚を有することが望ましい。ここで、フロアーパネル又は小板は、より大きな機械的負荷がかかることから、より厚い層厚を有する。フロアーパネルは、０．０２ｍｍ〜０．０３ｍｍの層圧を有し、適切な沈着効果についてそれ自体十分である。層厚は、特にコーティング部の種類に依存する。積層の場合、メラミン樹脂表面は、加工の後０．０１ｍｍ〜０．５ｍｍ、好ましくは０．０２ｍｍ〜０．１５ｍｍの層厚を有することが好ましい。ＭＨＤ／寄木床／パネル又は家具ボードのような本物の木材表面を有するベース材料において、０．０２ｍｍ〜０．５ｍｍ、好ましくは０．０４ｍｍ〜０．０９ｍｍの層厚を有するペイントの適用は、コーティング剤として用いられる。上述した本物の木材表面において、ペイントの代わりにおいるが塗布されている場合、オイルはコートされた表面により強力に浸透するので、層厚はより薄くすることができる。ここで、最小の層厚は、約０．００６ｍｍである。ベース材料のワックスされた表面において、層厚は０．１〜１ｍｍの間であり、層形成ケア生成品における層厚は、０．００２ｍｍ〜０．１ｍｍである。上述した例において、活性成分は、前記ペイント又はオイルに含まれる。
【００１７】
原則的に、層厚はパネル又は小板の機械的負荷によって、且つ使用される活性成分、室内空気の汚染物質の濃度及び汚染物質減少原理によって選択することもできる。ここで、コーティング部は、１重量％〜１０重量％、好ましくは２重量％〜５重量％の濃度の活性成分を含むことが提供される。結果として、ベース材料をコーティングすることによってパネル又は小板に、簡単で費用に対して最も効率の良い方法において、前記活性成分を添加することができるものである。
【００１８】
コーティング部に一体化される活性化物質を有する層形成構造物において、０．００１ｍｍの層厚を有するコーティング部は、室内空気の汚染物質の効果的な減少を実行するのに十分である。このような薄い層厚において、活性化物質の比率は、５g/cm2以下であり、好ましくは２g/cm2以下であると共に、そのような活性化物質は、活性成分の一部を具備する。
【００１９】
コーティング部の上述した値の範囲は、たとえば表面コーティング又は縁部のシールを介して、構成部品からの汚染物質の放出を防止するために上述されたタイプの構成部品のコーティングに関して適用することができる。
【００２０】
活性成分が二酸化チタン（TiO2）のような触媒である場合、触媒を含む表面の表面比率は、床、壁又は天井の空間を取り囲む面積の５％以下であるが望ましい。しかしながら、汚染物質容量によって、部屋の総表面に関するコートされる表面の比率を大きくすることも可能である。
【００２１】
コーティング部は、たとえばペイント用顔料及び／若しくはコランダムのような活性成分を含むキャリヤ物質を有する。原則的に、通常コーティング部に使用されるボード構成要素又は物質は、キャリヤ物質として提供される。さらに、もともとコーティングの処方に含まれないキャリヤ物質の使用も可能である。結果的に、活性化物質は、付加材又はキャリヤを介してベース材料に供給される。これに関して、キャリヤ物質は、活性成分によって覆われること且つ／又は活性化物質で含浸されることが提供される。これは、コーティング部における活性成分の不均一な分散又は不混合の可能性なしに、活性化物質がコーティング処方にキャリヤ物質と共に供給されることを容易にすることを助長する。前記キャリヤ物質は、コーティング処方における処方構成要素であることが好ましく、これによりコーティング加工の簡略化が達成される。
【００２２】
本願発明の係るパネル又は小板の好ましい例は、樹脂コーティング、特にメラミン樹脂コーティング及び／若しくはペイントコーティング及び／若しくはグレージング及び／若しくはペーパコーティング及び／若しくはホイルコーティング及び／若しくは不織布又はマットが、活性成分を有するコーティング部として用いることを提供する。たとえば、そのようなものとしての羊毛繊維マットが、パネル又は小板のコーティング部に提供されると共に、羊毛は汚染物質減少効果を有する。
【００２３】
活性成分は、たとえばメラミンコーティング、ペイントコーティング、グレージングに導入され、又は上塗り材に導入される。もしそれが易流動性又は液体コーティング剤である場合、前記コーティング部はベース材料にスプレー塗布されることが提供される。上述した場合、層形成ケア生成品及び／若しくは含浸物が、ベース材料に塗布されると共に、活性成分は、ケア剤及び／若しくは含浸物に混和される。前記含浸物は、ペイント又はオイル含浸物である。しかしながら、原則として、活性成分を、たとえば分散型ペイントのような別の材料系に導入することも可能である。前記ケア生成品は、家具等を取り扱うために使用される。
【００２４】
ベース材料へのコーティング部のスプレー塗布は、ベース材料への活性成分の結合のための簡単で経済的な選択を構成する。もちろん、原則的に、固形コーティング部の場合、ベース材料へ圧着すること又はベース材料へ接着することも可能である。メラミンコーティングボード（ＤＰＬ，ＣＰＬ，ＨＰＬ）において、本願発明によれば、樹脂槽に前記薬剤を導入することも可能である。これは、樹脂でパネルをコーティングすることによって生じる。この場合、コーティング加工を、ベース材料に活性成分を付加するように改良する必要がなく、本願発明に係るパネル又は小板の製造工程を簡略化できる。さらに、防護層を一定の間隔で新しくすることができるので、活性成分の一貫した高いレベルの有効性を確保することができるものである。
【００２５】
本願発明の別の例によれば、活性成分がベース材料に導入されることが提供される。これは、たとえば活性成分を有する媒体に大鋸屑を浸すことによるチップボードにおいて実行することができる。ベース材料のコーティング部は、たとえ付加的なコーティング部がすべての場合で除外されないとしても、すべての場合において必要とは限らない。活性成分は、液体、粒状又は繊維状の形において又は細粒として、ベース材料の製造中に、ベース材料に導入されることが望ましい。室内空気の汚染物質の濃度の十分な減少を確保するために、ベース材料は、０．１重量％〜２５重量％、好ましくは０．５重量％〜２０重量％の濃度の活性成分を含むことが望ましい。たとえば、木製ボードは、２０重量％の濃度の活性成分を含むことができる。そのようなベース材料に活性成分を導入することの基本的な概念は、それ自体発明的意味を有し、それはいわゆる活性成分を含むコーティングでベース材料をコートすることとは別のことである。
【００２６】
一つの部分として設計されるベース材料の高いレベルの有効性を達成するために、拡散抵抗且つ活性部室の被包性での沈着性能又は成分の厚さ（原料密度）による汚染物質の転化への依存が考慮されるべきである。高い空気透過性を有するベース材料、たとえば空気が通過することができる不織布は、５g/m2以下、好ましくは２g/m2以下の濃度の活性成分を含むことができる。たとえば、羊毛フリースは、ほとんど完全に活性成分を具備するように使用することができる。もし活性成分がベース材料に導入される場合、これは、ベース材料から放出される汚染物質がベース材料それ自体の内側に結合され又は分解されるので、放出が生じないという効果を有する。
【００２７】
そのようなベース材料は、木材、木材材料（ＭＤＦ，ＨＤＦ／チップボード／ＯＳＢ／合板／膠接着合板）から、樹脂（たとえばポリビニル塩化物、ポリオレフィン）から又は鉱物又はセラミックベース材料から製造される。金属及び／若しくは上述した物質の混合物又は合成物から製造されるベース材料は、ベース材料の製造にも使用される。
【００２８】
本願発明の別の例において、ベース材料が異なる材料の少なくとも２つの層を有すること、活性成分が、ベース材料の少なくとも一つに導入されることが提供される。これについて、「層」という文言は、ベース材料の層として理解されるべきであり、活性成分はベース材料の層に導入されるものであり且つ／又はベース材料の層は活性成分を含むコーティングを有するものである。たとえば、活性成分が、ベース材料の断熱及び／若しくは防音層、好ましくは不織布又は付加的マット、たとえば羊毛マットに導入されることも可能である。原則的に、ベース材料の層は、活性成分を具備すると共に、前記層が、タンパク繊維の織物出会っても良い。断熱及び／若しくは防音層は、パネル又は小板の室内から離れた側の面に設けられる。汚染物質の減少のほかにも、前記層は、音、熱、又は音響の減衰のような他の機能を実行し、それは床からの円滑な離脱に、又は湿度の調整に貢献する。活性成分は、床に配置される基板材料、たとえばマット又はロール等に導入される。この方法において、汚染された床下部材、たとえば汚染された木製床から汚染物質が空気中に放出されることを防止することができる。これらの機能を十分に発揮するために、層厚は、２０ｍｍ以下、好ましくは１０ｍｍ以下であることが望ましい。この方法において、前記層は、ベース材料に設けられるコーティング部とは別のものであり、著しく薄いものである。さらに、前記ベース材料が同一材料から製造された多層構造の層を有する者であっても良いものである。
【００２９】
できるだけ簡単で且つ費用効率の良い本願発明に係るパネル又は小板の製造を容易にするために、活性成分は、コーティング部に、又は液体又は粉末形状のベース材料に混入されることが提供される。簡略化のために、活性成分はベース材料に振りかけるか、スプレーされるか、又は練り込まれることが望ましい。
【００３０】
活性成分を含むコーティング及び／若しくは活性成分を含む層が、室内に面するパネル又は小板の側面側及び／若しくは背面側に設けられることが応用により提供される。フロント及び背面側がコートされ又は層を有する場合、活性成分の汚染物質減少効果は、側面側及び背面側の両方で生じる。たとえば、側面側は、室内空気からの汚染物質を吸収し、背面側は、下方に存在する床、壁又は天井構造からの汚染物質を吸収し、それらが室内空気に放出されることを防止する。これは、汚染されたチップボード又はＯＳＢボード又は同様の汚染された製品を使用する間、再浄化することに関して特に利点がある。それゆえに、結果として成分の存在を再浄化することができ、且つそれらの放出を減少させることができる。
【００３１】
触媒、好ましくは二酸化チタン及び／若しくは収着剤、好ましくは活性炭及び／若しくはゼオライト及び／若しくはシリカゲル、及び／若しくは反応性タンパク質含有物質、好ましくはケラチン含有物質及び／若しくは動物毛繊維、特に羊毛繊維は、活性成分として提供される。活性成分の反応の原理は、化学的及び／若しくは物理的吸着且つ／又は室内空気に含まれる汚染物質の触媒転化に基づくものである。汚染物質の分子と含まれる活性成分のある種の結合による場合、これは、物理的吸着又は化学的吸着である。この「吸着」は、本願発明に関しては吸着性及び吸着方法に関する上位の概念として理解されるべきである。前記活性成分は、室内空気の汚染物質及び臭気物質の濃度を減少させる。なお、汚染物質及び臭気物質は、排気ガス、料理の湯気、煙草の煙及び石壁シート、家具、ペンキ、ラッカー、樹脂、膠及び接着剤からの物質などである。本願発明の係るパネル又は小板は、汚染された部屋又は新しく内装された部屋を再浄化するために使用することができる。さらに、活性成分を選択することによって、前記活性成分は、室内空気改善特性に加えて微生物減少効果を有することができる。ここで、たとえば二酸化チタンは、紫外線に晒されたときに微生物殺菌効果を有することが知られている。さらに、異なる活性成分を用いることによって汚染物質の結合された沈着を達成することが可能である。たとえば、二酸化チタンを使用して室内空気に含まれる微生物を絶滅させると共に、羊毛を使用することによって室内空気の汚染物質の結合を減少させることができるものである。
【００３２】
さらに本願発明は、表面、特に床、壁又は天井パネル又は小板の表面処理のためのケア製品に関する。本願発明によれば、最初に記載された目的を達成するために、表面のケア製品は、空気汚染物質及び／若しくは臭気物質減少効果を有する少なくとも一つの活性成分を含むことが提案される。本願発明に係るケア製品は、簡単且つ費用有効性を促進し、さらに付加的に上述した型のパネル又は小板の多層コーティングを促進する。
【００３３】
最後に、本願発明はさらにマットに関し、特にそれらの一つは巻き取り可能なもので、床、壁又は天井パネル又は小板の上及び／若しくは下方且つ／又は家具の後ろに配置されるように設計されると共に、前記マットが、空気汚染物質及び／若しくは臭気物質減少効果を有する少なくとも一つの活性成分を有するものである。たとえば、ロール可能なマットが、床の下方又は壁パネル若しくは天井パネルの後ろ側に位置するためのいわゆるロール製品として使用されることも可能である。しかしながら、ロール製品の使用に代えて、方形マット要素を使用することができる。さらに、本願発明のマットを家具の後ろに配置することもできる。その上、前記マットは、実質的にその全体に活性成分を具備する。
【００３４】
その詳細において、本願発明に係るパネル又は本願発明に係る小板を設計し且つ変更するための幾多の可能性があり、そのために、従属クレームを参照し、且つ図面を参照して本願発明の好ましい具体例の書きする詳細な説明を参照する必要がある。
【発明を実施するための最良の形態】
【００３５】
以下、この発明の実施例について図面により説明する。
【実施例１】
【００３６】
図１は、簡単化のために２枚のパネルのみを記載した複数のパネル２を有する床カバー１の概略説明図である。下記する説明は、たとえ詳細に説明されないとしても、パネルと同様の方法において、壁又は天井カバーに、また他の板以上構造材料に適用することができる。それぞれのパネル２は、顧客の内層面３上に配置又は設置される。本願発明の内装面は、床材、石壁又は木製床である。それにもかかわらず、セラミック、不織布、織物、ソフトフローリング、又は平石のような他の材料からなる床材が、内層面として使用することができる。それぞれのパネル２は、床側底層５を有するベース材料４を有する。コーティング６は、ベース材料の表側に設けられる。
【００３７】
図１に示される実施例において、コーティング６及び底層５は、空気汚染物質及び／若しくは臭気成分減少効果を有する活性成分を含む。この方法において、内層面３から上昇する若しくは内層面３によって放出される臭気又は有害物質と同様に床カバー１上方の室内空気に含まれる臭気又は有害物質が、活性成分の吸着効果及び／若しくは触媒効果によって減少することが確保される。活性成分は、吸着物質及び／若しくは吸着剤且つ／又は触媒である。ここで、底層５は、たとえば断熱及び／若しくは防音材料として提供される別の機能を有する。しかし、床カバー１の機械的負荷によって生じる摩耗が生じる場合にもコーティング部６の層厚が活性成分の十分な効果を確保するために、適切でなければならないが、前記コーティング部６は、底層５に比べて非常に薄い層厚を有するものである。ここで、コーティング部６の層厚は、床、又は壁又は天井カバーとしてのパネル２の使用によって決定される。
【実施例２】
【００３８】
これに対して、図２に示される実施例２において、部分的表面コーティング部６が、縁部に沿って設けられる縁領域において前記ベース材料４の表側に設けられる。しかし、部分的表面コーティング部６は、ベース材料４の縁両面に制限する必要性がないことは簡単に理解することができるであろう。原則的に、ベース材料４は、その表側の別の領域に部分的表面コーティング部を有することも可能である。たとえば、前記表側は、所定のパターンでコートされることが可能である。さらに、パネル３の４つの側面側７のすべては、全表面にわたってコートされる。しかしながら、１つのみ、２つ又は３つの側面側がコートされることも可能である。その上、前記コーティング部は、側面側表面の一部に設けられることも提案される。部分的表面コーティング部において、特定の領域のみがコートされることが可能であるが、それぞれの側面側の長さ方向全体にわたって延出するコーティング部がそこに設けられるが、側面側の全高さ方向にわたって延出しないものである。パネル２の少なくとも縁がコートされることが好ましい。図２に示される実施例において、表側のコーティング部６、コートされた側面側７及び底層５のすべては、空気汚染物質及び／若しくは臭気物質減少効果を有する活性成分を有することがさらに提案される。表側及び側面側７は、同じ活性成分でコートされることが好ましい。側面側７をコートすることによって、特にパネル２の間の接合領域において立ち上る汚染物質且つパネル２の内側から側面側７を介して放出される汚染物質を回収することができる。
【図面の簡単な説明】
【００３９】
【図１】図１は、本願発明に係る床カバーの概略説明図である。
【図２】図２は、縁の周辺に設けられる縁領域においてベース材料の上側に部分的にコートされた表面を具備するものを示した説明図である。
【符号の説明】
【００４０】
１  床カバー
２  パネル
３  内層面
４  ベース材料
５  底層
６  コーティング部
７  側面側
【図１】
2009512795.tif 000003
【図２】
2009512795.tif 000004
【国際調査報告】
2009512795.tif 000005
2009512795.tif 000006
2009512795.tif 000007
2009512795.tif 000008
2009512795.tif 000009
2009512795.tif 000010